(57)【要約】【課題】  偽造防止性が十分ではない点、また情報の記録媒体として、記録部が目立たなく、判読しにくい点、さらに記録媒体の意匠性が低い点を改良した真偽判定可能な記録媒体を提供することを目的とする。【解決手段】  基材２の一方の面に、少なくともコレステリック液晶層４、透明蒸着層５、ホログラム形成層６、感熱破壊層７を、この順に積層した真偽判定可能な記録媒体１において、該コレステリック液晶層４と基材２との間に、あるいは該基材２の他方の面に、黒色層３を設けた構成とすることにより、コレステリック液晶層４、ホログラム形成層６、感熱破壊層７及び黒色層３、透明蒸着層５の各々の層の機能を組み合わせて発揮させることができ、優れた偽造防止性を有するものであり、上記課題を解決できた。【選択図】      図１
2010214808.tif 000002
【特許請求の範囲】
【請求項１】
基材の一方の面に、少なくともコレステリック液晶層、透明蒸着層、ホログラム形成層、感熱破壊層を、この順に積層した真偽判定可能な記録媒体において、該コレステリック液晶層と基材との間に、あるいは該基材の他方の面に、黒色層を設けたことを特徴とする真偽判定可能な記録媒体。
【請求項２】
請求項１に記載する真偽判定可能な記録媒体において、感熱破壊層に隣接した位置に感熱増感層を設けたことを特徴とする真偽判定可能な記録媒体。
【発明の詳細な説明】
【技術分野】
【０００１】
本発明は、偽造防止性が十分ではない点、また情報の記録媒体として、記録部が目立たなく、判読しにくい点、さらに記録媒体の意匠性が低い点を改良した真偽判定可能な記録媒体に関するものである。
【背景技術】
【０００２】
従来から、経済的に価値の高い高額商品や、ＩＤ（Ｉｄｅｎｔｉｆｉｃａｔｉｏｎ；照合一致）手段として用いると高い価値を生じるクレジットカードや、トラベラーズチェック、または金券類等には、それらの真偽性を判定するのに適したホログラム（ラベル）を付与させて、偽造を防止して、真正物として証明することが行われている。しかし、最近では、目視では本物と区別がつかないようなホログラムの製造が行われて、真正性を証明する新規なものが要求されている。
【０００３】
偽造防止対策として、例えば、特許文献１にあるように、対象物の真正性を識別するべく対象物に設けられる識別媒体として、入射した光のうち、左回り偏光又は右回り偏光のいずれか一方の光のみを反射する光選択反射層として、コレステリック液晶インキにより印刷して、その光選択反射層を形成することが記載されている。偽造防止の対策として、上記の方法で改善はされたものの、高分子コレステリック液晶の材料を入手すれば、偽造することは不可能ではなく、未だ十分に偽造防止の方法として、満足できるものとは言えないものである。
【０００４】
特許文献２には、加熱により光の透過率もしくは反射率が変化する薄膜層、および見る角度により異なる色を与える色変化層の少なくとも二つの層が積層していることを特徴とする真偽判定用媒体が提案されている。この色変化層として、コレステリック液晶層が提示されている。そして、配向膜や、位相差層と組み合わせることが記載されている。しかし、上記の真偽判定用媒体は、ホログラムを利用した媒体に代わるものであるが、上記薄膜層を除去して記録されるが、その記録部はコントラストが低く、判読しにくいという問題がある。
【０００５】
また、偽造防止対策として、特許文献３には、カードの一部に、感熱記録部、または感熱破壊記録部を設け、該記録部の上または下の少なくとも一部にホログラム形成層を設けたカードが提案されている。しかし、上記のカードでは、意匠性が低く、無味乾燥なもので、ユーザーが満足できるものとは言えないものである。
【先行技術文献】
【特許文献】
【０００６】
【特許文献１】特開２０００−２５３７３号公報
【特許文献２】特開２００６−５８３５６号公報
【特許文献３】特開平８−８０６８０号公報
【発明の概要】
【発明が解決しようとする課題】
【０００７】
したがって、本発明は上記に挙げた課題である、偽造防止性が十分ではない点、また情報の記録媒体として、記録部が目立たなく、判読しにくい点、さらに記録媒体の意匠性が低い点を改良した真偽判定可能な記録媒体を提供することを目的とする。
【課題を解決するための手段】
【０００８】
本発明は、請求項１として、基材の一方の面に、少なくともコレステリック液晶層、透明蒸着層、ホログラム形成層、感熱破壊層を、この順に積層した真偽判定可能な記録媒体において、該コレステリック液晶層と基材との間に、あるいは該基材の他方の面に、黒色層を設けたことを特徴とする真偽判定可能な記録媒体を構成とする。これにより、上記課題を解決することができた。
【０００９】
また、請求項２として、請求項１に記載する真偽判定可能な記録媒体において、感熱破壊層に隣接した位置に感熱増感層を設けたことを特徴とする真偽判定可能な記録媒体を構成とする。これにより、情報記録における感熱破壊の際、感熱破壊層の熱破壊の感度が高くなり、より鮮明な記録が行なえた。
【発明の効果】
【００１０】
本発明は、上記構成である基材の一方の面に、少なくともコレステリック液晶層、透明蒸着層、ホログラム形成層、感熱破壊層を、この順に積層した真偽判定可能な記録媒体において、該コレステリック液晶層と基材との間に、あるいは該基材の他方の面に、黒色層を設けた構成とすることにより、コレステリック液晶層、ホログラム形成層、感熱破壊層及び黒色層、透明蒸着層の各々の層の機能を組み合わせて発揮させることができ、優れた偽造防止性を有するものである。また、感熱破壊されていない非記録部と感熱破壊による記録部とは、非記録部で感熱破壊層の金属色、記録部で黒色層による黒色が浮き出てきて、外観でコントラストが高いので、結果として記録部は目立ち、判読しやすいものである。さらに、感熱破壊された記録部では、下に位置するホログラムが鮮明であり、かつホログラム形成層より下にあるコレステリック液晶層によって、見る角度により異なる色が観察でき、意匠性及び偽造防止性の非常に高いものである。
【００１１】
また、上記構成の真偽判定可能な記録媒体において、感熱破壊層に隣接した位置に感熱増感層を設けることにより、サーマルヘッドや、レーザー照射等の加熱手段により、感熱破壊層の熱破壊をしやすくして、加熱による情報記録の感度を高めることができ、鮮明な記録が行なえる。
【図面の簡単な説明】
【００１２】
【図１】本発明の真偽判定可能な記録媒体の一つの実施形態を示す概略の断面図である。
【図２】本発明の真偽判定可能な記録媒体の他の実施形態を示す概略の断面図である。
【図３】本発明の真偽判定可能な記録媒体の他の実施形態を示す概略の断面図である。
【図４】本発明の真偽判定可能な記録媒体の他の実施形態を示す概略の断面図である。
【発明を実施するための形態】
【００１３】
図１は、本発明の真偽判定可能な記録媒体の一つの実施形態を示す概略の断面図である。図１（１）は、感熱破壊層の記録前の状態を示し、図１（２）は、図１（１）のものが、感熱破壊層の記録後の状態を示したものである。基材２の一方の面に、黒色層３、コレステリック液晶層４、透明蒸着層５、ホログラム形成層６、感熱破壊層７を順に積層した真偽判定可能な記録媒体１である。真偽判定可能な記録媒体１の感熱破壊層７が、情報に応じて、加熱され、破壊されて、記録部１０が形成される。それに対し、感熱破壊層７の加熱されていない部分が、非記録部１１として、破壊されないで、感熱破壊層４として残存している。したがって、記録後の真偽判定可能な記録媒体１では、記録部１０は、ホログラム形成層６が透明蒸着層５により、ホログラムレリーフの反射及び／又は回折効果が高められ、鮮明なホログラムが認められる。
【００１４】
また記録部では、そのホログラム形成層の下で、コレステリック液晶層によって、見る角度により異なる色が観察でき、意匠性及び偽造防止性の非常に高いものである。また、感熱破壊されていない非記録部と感熱破壊による記録部とは、非記録部で感熱破壊層の金属色、記録部で黒色層による黒色が浮き出てきて、色相の違いで、外観上コントラストが高く、結果として記録部は目立ち、判読しやすいものである。尚、非記録部では感熱破壊層の金属色の部分で反射するが、記録部では一番下に位置する黒色層で光が吸収され、黒色の背景として認識される。
【００１５】
また、コレステリック液晶層に入射した光は、コレステリック液晶層を通過する時、ホログラム形成層（透明蒸着層）とコレステリック液晶層の界面（レリーフ形状）で反射されることになる。したがって、特定波長について、コレステリック液晶層が右円偏光を反射する場合には、このホログラムを形成する光は、左円偏光性を有することになる。
【００１６】
また、図２は、本発明の真偽判定可能な記録媒体の他の実施形態を示す概略の断面図であり、基材２の一方の面に、コレステリック液晶層４、透明蒸着層５、ホログラム形成層６、感熱破壊層７を順に積層し、該基材２の他方の面に、黒色層３を設けた構成の真偽判定可能な記録媒体１である。この場合も、図１の場合と同様に、図２（１）は、感熱破壊層の記録前の状態を示し、図２（２）は、図２（１）のものが、感熱破壊層の記録後の状態を示したものである。図２（２）に示すように、記録後の真偽判定可能な記録媒体１では、記録部１０は、ホログラム形成層６が透明蒸着層５により、ホログラムレリーフの反射及び／又は回折効果が高められ、鮮明なホログラムが認められる。
【００１７】
また記録部では、そのホログラム形成層の下で、コレステリック液晶層によって、見る角度により異なる色が観察でき、意匠性及び偽造防止性の非常に高いものである。また、感熱破壊されていない非記録部と感熱破壊による記録部とは、非記録部で感熱破壊層の金属色、記録部で黒色層による黒色が浮き出てきて、色相の違いで、外観上コントラストが高く、結果として記録部は目立ち、判読しやすいものである。尚、非記録部では感熱破壊層の金属色の部分で反射するが、記録部では基材２を通過して一番下に位置する黒色層で光が吸収され、黒色の背景として認識される。図２に示すような、黒色層がコレステリック液晶層と基材との間になく、基材のコレステリック液晶層が設けられている側と反対側に、黒色層がある場合は、基材を通過して黒色層が認識されるものであり、基材として、透過性を有した透明基材の条件となる。
【００１８】
また、コレステリック液晶層に入射した光は、コレステリック液晶層を通過する時、ホログラム形成層（透明蒸着層）とコレステリック液晶層の界面（レリーフ形状）で反射されることになる。したがって、特定波長について、コレステリック液晶層が右円偏光を反射する場合には、このホログラムを形成する光は、左円偏光性を有することになる。
【００１９】
図３は、本発明の真偽判定可能な記録媒体の他の実施形態を示す概略の断面図であり、基材２の一方の面に、黒色層３、コレステリック液晶層４、透明蒸着層５、ホログラム形成層６、感熱破壊層７、感熱増感層８を順に積層した真偽判定可能な記録媒体１である。この場合も、図１の場合と同様に、図３（１）は、感熱破壊層の記録前の状態を示し、図３（２）は、図３（１）のものが、感熱破壊層の記録後の状態を示したものである。図３では、図１に示す記録媒体に、感熱破壊層７の上に感熱増感層８を設けたもので、感熱破壊層の熱破壊が容易に生じて、加熱による情報記録の感度が高まる。尚、感熱増感層は、記録媒体の最表面にあり、保護層としても機能する。また、図３では、感熱増感層を記録媒体の最表面の位置に設けたが、これに限らず、感熱破壊層に隣接する条件で、ホログラム形成層６と感熱破壊層７の間に、感熱増感層を設けることができる。
【００２０】
また、図４は、本発明の真偽判定可能な記録媒体の他の実施形態を示す概略の断面図であり、基材２の一方の面に、コレステリック液晶層４、透明蒸着層５、ホログラム形成層６、感熱破壊層７、感熱増感層８を順に積層し、該基材２の他方の面に、黒色層３、保護層９を順に設けた構成の真偽判定可能な記録媒体１である。この場合も、図１の場合と同様に、図４（１）は、感熱破壊層の記録前の状態を示し、図４（２）は、図４（１）のものが、感熱破壊層の記録後の状態を示したものである。図４では、図２に示す記録媒体に、感熱破壊層７の上に感熱増感層８を設け、さらに黒色層３の上に、保護層９を設けたもので、感熱破壊層の熱破壊が容易に生じて、加熱による情報記録の感度が高まり、さらに、記録媒体の黒色層を覆うように、保護層があり、記録媒体の取扱いで、耐久性が高くなる。尚、感熱増感層は、記録媒体の最表面にあり、保護層としても機能する。図４では、感熱増感層を記録媒体の最表面の位置に設けたが、これに限らず、感熱破壊層に隣接する条件で、ホログラム形成層６と感熱破壊層７の間に、感熱増感層を設けることができる。また、図４では、保護層を黒色層の上に設けたが、それに限らず、感熱増感層の上に、記録媒体の最表面層として、保護層を設けることもできる。
【００２１】
本発明の真偽判定可能な記録媒体は、図１〜４で示したものに限らず、例えば、図１、３で、コレステリック液晶層４と黒色層３との間に、あるいはコレステリック液晶層４と透明蒸着層５との間に、配向膜を設けることにより、コレステリック液晶層をより鮮やかに観察でき、結果的に記録部の輝度、色度、およびコントラストを高くすることができる。また、図２、４では、コレステリック液晶層４と基材２との間に、あるいはコレステリック液晶層４と透明蒸着層５との間に、配向膜を設けることにより、コレステリック液晶層をより鮮やかに観察でき、結果的に記録部の輝度、色度、およびコントラストを高くすることができる。図１〜４で示した真偽判定可能な記録媒体に限らず、本発明の真偽判定可能な記録媒体の機能が損なわれない範囲で、適宜、層を追加することが可能である。
【００２２】
以下、本発明の真偽判定可能な記録媒体を構成する各層について、詳細に説明する。
（基材）
本発明における真偽判定可能な記録媒体で使用する基材２としては、シート状、フィルム状あるいは板状の材質からなり、材料としては特に制限されるものではなく、ポリエチレンテレフタレート（ＰＥＴ）、ナイロン、セルロースジアセテート、ポリスチレン、ポリエチレン、ポリプロピレン、ポリエステル、ポリイミド、ポリ塩化ビニル、ポリカーボネートなどのプラスチック、銅、アルミニウムなどの金属、紙、含浸紙などを単独あるいは組み合わせて、積層したりして用いることができる。基材の厚さは０．００５〜５ｍｍ程度が適当である。但し、図２、４に示した記録媒体のように、基材２の一方の面に、コレステリック液晶層４、透明蒸着層５、ホログラム形成層６、感熱破壊層７を設け、該基材２の他方の面に黒色層３を設けた構成の場合は、感熱破壊層の記録部で、基材を透過して下に位置する黒色層が観察できるように、使用する基材は透過性、つまり透明性を有したものとなる。
【００２３】
（黒色層）
本発明の真偽判定可能な記録媒体で使用する黒色層３は、バインダー中にカーボンブラックのような黒色の色材を含有した層とすることができる。黒色の色材としては、例えばカーボンブラック（ファーネスブラック、チャンネルブラック、アセチレンブラック、サーマルブラック、ランプブラックなど）、グラファイト、酸化銅、二酸化マンガン、アニリンブラック、ペリレンブラック、チタンブラック、シアニンブラック、活性炭、フェライト（非磁性フェライト、磁性フェライトなど）、マグネタイト、酸化クロム、酸化鉄、二硫化モリブデン、クロム錯体、複合酸化物系黒色色素、アントラキノン系有機黒色色素などが挙げられる。これらの色材は単独で又は２種以上を組み合わせて用いることができる。
【００２４】
黒色層におけるバインダーとしては、ポリアミド系樹脂、フェノール系樹脂、アルキド系樹脂、ビニル系樹脂、アクリル系樹脂、ニトロセルロース等、あるいは、これらの混合物等を使用することができる。上記の黒色層は、バインダー樹脂とカーボンブラック等の色材を、溶剤に溶解あるいは分散させた塗工液を用いて、形成できる。塗工方法はロールコーター法、リバースコーター法、ナイフコーター法、コンマコーター法、グラビアコーター法などの一般的な方法で塗工する。その塗工量として０．１〜１０ｇ／ｍ2（乾燥状態）が好ましい。
【００２５】
（コレステリック液晶層）
本発明の真偽判定可能な記録媒体で使用するコレステリック液晶層４は、上記に挙げた基材（黒色層）上に、コレステリック液晶をインキ化して、グラビア印刷等の凹版印刷、オフセット方式などの平版印刷、凸版印刷、スクリーン印刷等で形成することができる。この形成されるコレステリック液晶層の厚さは、１μｍ〜２０μｍ程度が望ましい。単位面積当たりの質量では、乾燥時で約１〜２０ｇ／ｍ2程度である。その厚さが少なすぎると、コレステリック液晶特有の円偏光選択性と選択反射性の２つの特性を充分に発揮できなくなり、また厚すぎると液晶の配向が低下し、さらにコスト的にも不利である。コレステリック液晶層は単層で設けるだけでなく、２層以上を積層することも可能である。尚、上記のコレステリック液晶の材料をインキ化したものは、例えばワッカーケミー社のコレステリック液晶「ＨＥＬＩＣＯＮＥ（登録商標）」等で、市販されているものを使用することができる。
【００２６】
本発明で使用されるコレステリック液晶とは、液晶分子の配向構造が膜厚方向に螺旋を描くように規則的なねじれを有している。また、コレステリック液晶は、ピッチＰ（液晶分子が３６０°回転するのに必要な膜厚）と、入射光の波長λとがほぼ等しい場合に、選択反射性と円偏光選択性という２つの光学的性質を示すことが知られている。（参考文献；液晶とディスプレイ応用の基礎、コロナ社等）
【００２７】
選択反射性とは、入射光のうち特定の波長帯域内にある光を強く反射する性質をいう。この選択反射性は、特定の波長帯域内に限定されて発現するため、高分子コレステリック液晶のピッチＰを適切に選択することで、反射光は色純度の高い有彩色となる。その帯域の中心波長をλS、帯域幅をΔλとすれば、これらは光学媒体のピッチＰ（＝λ／ｎm）と平均屈折率ｎm（＝√（（ｎｅ2＋ｎｏ2）／２））によって、下記式（１）、（２）のように決まる。ここで、Δｎは光学媒体の面内の異常光線屈折率ｎeと、常光線屈折率ｎoの差（Δｎ＝ｎe−ｎo）とする。
λS＝ｎm・Ｐ                                ・・・（１）
Δλ＝Δｎ・Ｐ／ｎm                        ・・・（２）
【００２８】
上記式（１）、（２）に示した中心波長λSおよび波長帯域幅Δλは、コレステリック液晶層への入射光が垂直入射（０°入射、ｏｎ−ａｘｉｓ入射）の場合において定義されるが、入射光が斜め入射（ｏｆｆ−ａｘｉｓ入射）である場合、ピッチＰが見かけ上、減少することから、中心波長λSは短波長側へ移行し、波長帯域幅Δλは減少する。この現象は、λSが短波長側に移行することから、ブルーシフトと呼ばれ、その移行量は入射角に依存するが、目視で観察しても容易に識別可能である。例えば、垂直（０°入射位置）から観察して赤色に呈色するコレステリック液晶の反射色は、視野角を大きくすることにつれ、オレンジ色、黄色、緑色、青緑色、青色と順次変化するように観察される。このように、コレステリック液晶層は観察する角度によって、色が短波長側にシフトし、カラーコピー等で再現することができない特殊な色を示す（変化する）ために、偽造防止には非常に有効なものである。
【００２９】
また、本発明の真偽判定可能な記録媒体では、上記のコレステリック液晶層と、透明蒸着層、ホログラム形成層と、感熱破壊層及び黒色層を必須の構成としており、サーマルヘッド等の加熱により、感熱破壊層に情報記録を行なって、感熱破壊層がその記録に応じて破壊され、下に隠蔽されていた黒色層、コレステリック液晶層、ホログラム形成層が見えるようになる。特に、記録部の黒色層と、非記録部の感熱破壊層との背景（バックグラウンド）の色相の差が、明瞭になって、記録部は目立ち、判読しやすいものとなる。さらに、黒色層とコレステリック液晶層、透明蒸着層とホログラム形成層及び感熱破壊層を組み合わせることで、感熱破壊層の記録部と非記録部とが、黒色層と感熱破壊層との背景の色相の違いと、さらにコレステリック液晶層とホログラム形成層の色相、パターンの違い等による特有なものとなり、偽造防止性の非常に高いものである。
【００３０】
コレステリック液晶層は、特有の反射色を示すことから、その液晶層を用いた記録媒体に対し、目視でも容易に真偽判定を行うことができ、さらにその円偏光選択性を有しているため、左円偏光か右円偏光のどちらかを選択的に反射する。尚、円偏光選択性とは、特定の回転方向の円偏光だけを透過し、これと回転方向が反対の円偏光を反射する性質をいう。入射光のうちコレステリック液晶の配向構造のねじれ方向と同方向の円偏光成分は反射され、その反射光の回転方向も同一方向となるのに対し、逆方向に回転する円偏光成分は透過する点がコレステリック液晶に特有な特異な性質である。左ねじれ構造を有するコレステリック液晶の場合、左円偏光を反射し、かつ反射光は左円偏光のままであり、右円偏光は透過することになる。また、右ねじれ構造を有するコレステリック液晶の場合、右円偏光を反射し、かつ反射光は右円偏光のままであり、左円偏光は透過することになる。
【００３１】
本発明の記録媒体におけるコレステリック液晶層に使用される液晶材料は、例えば側鎖に液晶形成基を有するポリアクリレート、ポリメタクリレート、ポリシロキサン、ポリマロネート等の側鎖型ポリマー、主鎖に液晶形成基をもつポリエステル、ポリエステルアミド、ポリカーボネート、ポリアミド、ポリイミドなどの主鎖型ポリマーを挙げることができる。配向状態にある高分子コレステリック液晶層は、入射した光のうち、左円偏光もしくは右円偏光のいずれか一方のみを反射する性質を有している。また、見る角度により、色相が異なって見える効果も有する。このコレステリック液晶材料の溶剤溶液を各種の印刷法によって適用し、乾燥させることにより、コレステリック液晶層を形成することができ、あるいは、このとき、重合性のコレステリック液晶を用いて紫外線重合性組成物を調製し、得られた紫外線重合性組成物を各種の印刷法によって適用し、乾燥後に、紫外線を照射して重合させて形成することもできる。コレステリック液晶層からなる光選択反射層は、上記の見る角度により、色相が異なって見えることを除けば、透視性を有しており、その意味で透明性を有するものである。
【００３２】
配向状態を実現するには、延伸したプラスチックシートの表面にコレステリック液晶の溶剤溶液もしくは重合性のコレステリック液晶を用いて調製した紫外線重合性組成物を適用するか、もしくは対象物の表面に配向膜を形成してからコレステリック液晶の溶剤溶液もしくは重合性のコレステリック液晶を用いて調製した紫外線重合性組成物を適用すればよい。光選択反射層を二層以上設けるときは、層の厚みや素材のらせんピッチ等を異なるように構成し、より複雑な光学特性を付与することができる。あるいはコレステリック液晶層はパターン状に形成することもできる。
【００３３】
上記の重合性のコレステリック液晶として、具体的には特開２００６−５３３５６号公報に記載されている液晶材料（液晶性化合物）を用いることができる。さらに、その液晶性化合物には、カイラル剤を配合することで、より鮮明な色を観察することができる。このカイラル剤として、具体的には、特開２００６−５３３５６号公報に記載されている化学式のものが使用できる。
【００３４】
（透明蒸着層）
本発明の真偽判定可能な記録媒体で使用する透明蒸着層５は、所定のレリーフ構造を設けたホログラム形成層のレリーフ面へ、蒸着層として設けることにより、レリーフの反射及び／又は回折効果を高めるもので、ホログラム形成層の反射率より高く又は低ければ、特に限定されるものではない。透明蒸着層としては、ほぼ無色透明な色相で、その光学的な屈折率がホログラム形成層のそれとは異なることにより、金属光沢が無いにもかかわらず、ホログラムなどの光輝性を視認できるから、透明なホログラムを作製することができる。
【００３５】
例えば、ホログラム形成層よりも光屈折率の高い薄膜、および光屈折率の低い薄膜があり、前者の例としては、ＺｎＳ、ＴｉＯ2、Ａｌ2Ｏ3、Ｓｂ2Ｓ3、ＳｉＯ、ＳｎＯ2、ＩＴＯ等があり、後者の例としては、ＬｉＦ、ＭｇＦ2、ＡｌＦ3がある。好ましくは、金属酸化物又は窒化物であり、具体的には、Ｂｅ、Ｍｇ、Ｃａ、Ｃｒ、Ｍｎ、Ｃｕ、Ａｇ、Ａｌ、Ｓｎ、Ｉｎ、Ｔｅ、Ｆｅ、Ｃｏ、Ｚｎ、Ｇｅ、Ｐｂ、Ｃｄ、Ｂｉ、Ｓｅ、Ｇａ、Ｒｂ、Ｓｂ、Ｐｂ、Ｎｉ、Ｓｒ、Ｂａ、Ｌａ、Ｃｅ、Ａｕ等の酸化物又は窒化物他はそれらを２種以上で混合したもの等が例示できる。またアルミニウム等の一般的な光反射性の金属薄膜も、厚みが２００Å以下になると、透明性が生じて使用できる。透明金属化合物の形成は、金属の薄膜と同様、ホログラム形成層のレリーフ面に、１０〜２０００ｎｍ程度、好ましくは２０〜１０００ｎｍの厚さになるよう、蒸着、スパッタリング、イオンプレーティング、ＣＶＤなどの真空薄膜法などにより設ければよい。
【００３６】
（ホログラム形成層）
本発明の真偽判定可能な記録媒体で使用するホログラム形成層６としては、公知のホログラム形成層を用いることができるが、感熱破壊層の記録部を背景として、コレステリック液晶層及び黒色層が見られるように、またホログラムの色調変化を活かすためにも、可視光透過性を有するものが好ましい。例えば、ホログラム形成層は、透明な樹脂素材からなる層の片面にレリーフホログラムの微細凹凸を形成することにより作製することができる。ホログラム形成層を構成するための透明な樹脂材料としては、各種の熱硬化性樹脂、熱可塑性樹脂、電離放射線硬化樹脂等の各種樹脂材料が選択可能である。例えば、熱硬化性樹脂として、不飽和ポリエステル樹脂、アクリルウレタン樹脂、エポキシ変性アクリル樹脂、エポキシ変性不飽和ポリエステル樹脂、アルキッド樹脂、フェノール樹脂等が挙げられる。熱可塑性樹脂としてはアクリル酸エステル樹脂、アクリルアミド樹脂、ニトロセルロース樹脂、ポリスチレン樹脂等が挙げられる。これらの樹脂は単独、または２種類以上の共重合体として使用することができる。また、これらの樹脂は単独、または２種類以上を各種イソシアネート樹脂や、ネフテン酸コバルト、ナフテン酸亜鉛等の金属石鹸ベンゾイルパーオキサイド、メチルエチルケトンパーオキサイド等の過酸化物、ベンゾフェノン、アセトフェノン、アントラキノン、ナフトキノン、アゾビスイソブチロニトリル、ジフェニルスルフィド等の熱または紫外線硬化剤を配合してもよい。また、電離放射線硬化型樹脂としては、エポキシアクリレート、ウレタンアクリレート、アクリル変性ポリエステル等が挙げられる。このような電離放射線硬化型樹脂に架橋構造、粘度調整等を目的として、他の単官能または多官能モノマー、オリゴマー等を抱合させることができる。
【００３７】
ホログラム形成層は、感光性樹脂材料にホログラムの干渉露光を行って現像することによって直接的に形成することもできるが、予め作製したレリーフホログラムもしくはその複製物、またはそれらのメッキ型等を複製用型として用い、その型面を上記の樹脂材料に押し付けることにより、賦型を行うこともできる。熱硬化性樹脂や電離放射線硬化性樹脂を用いる場合には、型面に未硬化の樹脂を密着させたまま、加熱または電離放射線照射により硬化を行い、硬化後に剥離することによって、硬化した透明な樹脂材料からなる層の片面にレリーフホログラムの微細凹凸を形成することができる。なお、本発明では、同様な方法によりパターン状に形成して模様状とした回折格子を有する回折格子形成層もホログラム形成層に含めるものとする。また、ホログラム形成層および回折格子形成層を合わせたものも含める。
【００３８】
前記電離放射線硬化性樹脂としては、好ましくは、（１）分子中にイソシアネート基を３個以上有するイソシアネート類、（２）分子中に水酸基を少なくとも１個と（メタ）アクリロイルオキシ基を少なくとも２個有する多官能（メタ）アクリレート類、又は（３）分子中に水酸基を少なくとも２個有する多価アルコール類の反応生成物であるウレタン（メタ）アクリレートオリゴマーを含有する電離放射線硬化性樹脂を用い、好ましくはポリエチレンワックスを含ませて、塗布し乾燥して電離放射線で硬化させて、電離放射線硬化樹脂とすればよい。
【００３９】
前記ウレタン（メタ）アクリレートオリゴマーを含有する電離放射線硬化性樹脂は、ウレタン（メタ）アクリレートオリゴマーを含有する電離放射線硬化性樹脂の硬化物、具体的には、特開２００１−３２９０３１号公報で開示されている光硬化性樹脂などが例示できる。具体的には、ＭＨＸ４０５ニス（ザ・インクテック（株）製、電離放射線硬化性樹脂商品名）が例示できる。
【００４０】
ホログラム形成層６の形成は、上記の電離放射線硬化性樹脂を主成分とし、光重合開始剤、可塑剤、安定剤、界面活性剤等を加え、溶媒へ分散または溶解して、ロールコート、グラビアコート、コンマコート、ダイコートなどの公知のコーティング方法で塗布し乾燥して、ホログラム（レリーフ）を賦型後に電離放射線で反応（硬化）させればよい。ホログラム形成層６の厚さは、通常、１〜１０μｍ程度、好ましくは２〜５μｍである。
【００４１】
ホログラム形成層６の表面には、ホログラムなどの光回折効果の発現する所定の微細な凹凸（レリーフ構造）を賦型し、硬化させる。ホログラムは物体光と参照光との光の干渉による干渉縞を凹凸のレリーフ形状で記録されたもので、例えば、フレネルホログラム等のレーザー再生ホログラム、及びレインボーホログラム等の白色光再生ホログラム、さらに、それらの原理を利用したカラーホログラム、コンピュータジェネレーティッドホログラム（ＣＧＨ）、ホログラフィック回折格子などがある。
【００４２】
ホログラム形成層６面へ、レリーフ形状を賦形（複製ともいう）する。ホログラムの賦型は、公知の方法によって形成でき、例えば、回折格子やホログラムの干渉縞を表面凹凸のレリーフとして記録する場合には、回折格子や干渉縞が凹凸の形で記録された原版をプレス型（スタンパという）として用い、上記樹脂層上に前記原版を重ねて加熱ロールなどの適宜手段により、両者を加熱圧着することにより、原版の凹凸模様を複製することができる。
【００４３】
本発明の真偽判定可能な記録媒体において、コレステリック液晶層に入射した光は、コレステリック液晶層を通過する際、ホログラム形成層とコレステリック液晶層の界面（レリーフ形状）で反射されることになる。したがって、特定波長について、コレステリック液晶層が右円偏光を反射する場合には、このホログラムを形成する光は、左円偏光性を有することになる。これらの円偏光性の違いを利用し、記録媒体を観察する際に、右ないしは左円偏光板を用いて確認することにより、その真正性を簡便な方法で認証することができる。
【００４４】
またホログラム形成層６に形成するホログラムパターンは単独でも、複数でもよい。ホログラム形成層６は、スタンパでエンボス中、又はエンボス後に、電離放射線を照射して、電離放射線硬化性樹脂を硬化させる。上記の電離放射線硬化性樹脂は、レリーフを形成後に、紫外線や電子線などの電離放射線を照射して硬化（反応）させると電離放射線硬化樹脂（微細な凹凸＝レリーフ構造＝ホログラム）となる。この方法は、比較的低温・低圧力下で賦形できるため、コレステリック液晶層へのダメージを少なくすることができる。さらに、コレステリック液晶層とホログラム形成層の間に透明フィルムを設けてもよい。
【００４５】
（感熱破壊層）
本発明の真偽判定可能な記録媒体で使用する感熱破壊層７は、サーマルヘッド等の加熱手段で破壊することによって印字されるものである。感熱破壊層は、具体的には、Ｆｅ，Ｃｏ，Ｎｉ，Ｔｅ，Ｓｎ，Ｉｎ，Ａｌ，Ｂｉ，Ｐｂ，Ｚｎ，Ｃｕ，Ｃｒ，Ｔｉ等の金属、合金または化合物あるいはこれらの混合物を、真空蒸着法、スパッタ法、メッキ法等によって、成膜して形成することができる。感熱破壊層の厚さは、１００Å〜１μ、好ましくは５００〜１０００Å程度である。
【００４６】
（感熱増感層）
本発明の真偽判定可能な記録媒体では、感熱破壊層に隣接した位置に、感熱増感層８を設けることにより、サーマルヘッドや、レーザー照射等の加熱手段により、感熱破壊層の熱破壊が容易に生じて、加熱による情報記録の感度を高めることができ、鮮明な記録が行なえる。感熱増感層は、具体的には、ポリエステル樹脂、ポリ塩化ビニル樹脂、塩化ビニル−酢酸ビニル共重合体、ポリビニルブチラール樹脂、ポリメチルメタアクリレート（ＰＭＭＡ）、ポリウレタン樹脂、エポキシ樹脂等の樹脂を主成分として構成する。また、記録媒体の耐久性向上のため、上記の樹脂に可塑剤を加えたり、イソシアネート硬化剤を加えたりすることができる。
【００４７】
（保護層）
本発明の真偽判定可能な記録媒体では、感熱破壊層、黒色層、感熱増感層等の上に、すなわち、記録媒体の表層に、記録媒体の表面に傷が生じる、あるいは取扱い上で、問題が生じないように、保護層９を設けることができる。保護層は、一般的に保護層を形成するために知られたものが使用できる。インキもしくは塗料中のバインダー樹脂として使用される熱可塑性樹脂もしくは熱硬化性樹脂のほか、紫外線硬化性樹脂もしくは電子線硬化性樹脂等の電離放射線硬化性樹脂を用いて構成することができる。
【００４８】
（配向膜）
本発明の真偽判定可能な記録媒体では、コレステリック液晶層４と黒色層３との間に、あるいはコレステリック液晶層４と透明蒸着層５との間に、あるいはコレステリック液晶層４と基材２との間に、つまりコレステリック液晶層４と隣接した位置に、配向膜を設けることにより、コレステリック液晶層をより鮮やかに観察でき、結果的に記録部の輝度、色度、およびコントラストを高くすることができる。配向膜は、ポリビニルアルコール樹脂（ＰＶＡ）、ポリイミド樹脂等の一般に配向膜として使用し得るものであれば、いずれを用いて構成したものでもよい。配向膜は、これらの樹脂の溶剤溶液を、プラスチックフィルム等の基材表面に適宜な塗布方法により塗布し、乾燥させた後に、布、ブラシ等を用いて摩擦するラビングを行なって形成することができる。
【００４９】
（情報の記録）
本発明では、上記に説明した真偽判定可能な記録媒体において、サーマルヘッドによる加熱や、レーザー光を照射による加熱を行なって、感熱破壊層を破壊、除去して、情報が記録される。その記録される情報は、一定の固定情報や一つ一つの記録媒体で異なる情報である可変情報が挙げられる。本発明では、偽造防止性を高めるために、可変情報の記録を行なうことが好ましい。この可変情報としては、製造日、製品名称、氏名、住所等、その記録媒体が付与される対象品（高額商品や、身分証明カード、クレジットカード、預貯金用カード、プリペイドカード、定期券、トラベラーズチェック、金券類等）の種類、あるいは記録媒体そのものの種類を特定する個別のデータが挙げられる。
【００５０】
以上で、説明してきた記録媒体において、サーマルヘッドによる加熱や、レーザー光を照射して、感熱破壊層を加熱し、溶融あるいは分解させたりして、感熱破壊層を破壊、除去して、情報が記録される。その部分が記録部であり、それ以外の部分が、非記録部である。
【００５１】
以下、本発明の真偽判定可能な記録媒体について、実施例を挙げて、詳細に説明する。
【実施例】
【００５２】
（実施例１）
厚さ１６μｍの透明ポリエチレンテレフタレートフィルムを基材とし、該基材の一方の面に、下記組成の黒色層インキを用いて、グラビアコーティング法により、乾燥時で厚さ５ｇ／ｍ2の黒色層を形成し、さらに黒色層の上に、下記組成のコレステリック液晶層インキを用いて、スクリーン印刷法により印刷し、印刷直後に紫外線を照射して、乾燥時で厚さ１０ｇ／ｍ2のコレステリック液晶層を形成した。
（黒色層インキ）
カーボンブラック                                                        １２部
ポリアミド系樹脂                                                        ８８部
メチルエチルケトン                                                      ２０部
トルエン                                                                ２０部
【００５３】
（コレステリック液晶層インキ）
コレステリック液晶顔料（ワッカーケミー社製、ＨＥＬＩＣＯＮＥ（登録商標）ＨＣＸＬ）                                                                      ３０部
メジウムインキ（ザ・インクテック（株）製、ＵＶカード用）                ７０部
【００５４】
一方の面に離型処理した厚さ１６μｍの透明ポリエチレンテレフタレートフィルム基材の離型処理面上に、透明紫外線硬化性樹脂組成物を塗布し、ホログラム（顔写真の上に設ける写真サイズと同サイズの偽造防止デザインを有する）の複製用型の型面を接触させたまま紫外線を照射して、透明紫外線硬化性樹脂組成物を硬化させることにより、ホログラムレリーフを形成し、その上に、ＴｉＯ2からなる透明蒸着層を厚さ４０ｎｍになるように、真空蒸着法により設けて、ホログラム形成層の形成を行った。これにより上記基材上に、熱転写により剥離可能な厚さ２μｍのホログラム形成層を設けたホログラム転写シートを用意した。
【００５５】
上記の基材／黒色層／コレステリック液晶層の積層体のコレステリック液晶層と、ホログラム転写シートの透明蒸着層とを重ねて、熱板のプレス方式で、加熱して、コレステリック液晶層の上に、透明蒸着層、ホログラム形成層をこの順に積層させた。さらに、上記の積層されたもののホログラム形成層の上に、Ｓｎを真空蒸着法により、厚さ５００Åで、感熱破壊層を形成し、図１に示すような構成の実施例１の真偽判定可能な記録媒体を作製した。
【００５６】
（実施例２）
厚さ１６μｍの透明ポリエチレンテレフタレートフィルムを基材とし、該基材の一方の面に、実施例１で使用した黒色層インキを用いて、グラビアコーティング法により、乾燥時で厚さ５ｇ／ｍ2の黒色層を形成した。その基材の黒色層の形成された面と反対側に、実施例１で使用したコレステリック液晶層インキを用いて、スクリーン印刷法により印刷し、印刷直後に紫外線を照射して、乾燥時で厚さ１０ｇ／ｍ2のコレステリック液晶層を形成して積層体を用意した。
【００５７】
実施例１で用意したホログラム転写シートを用いて、上記の積層体のコレステリック液晶層と、ホログラム転写シートの透明蒸着層とを重ねて、熱板のプレス方式で、加熱して、コレステリック液晶層の上に、透明蒸着層、ホログラム形成層をこの順に積層させた。さらに、上記の積層されたもののホログラム形成層の上に、Ｓｎを真空蒸着法により、厚さ５００Åで、感熱破壊層を形成し、図２に示すような構成の実施例２の真偽判定可能な記録媒体を作製した。
【００５８】
（実施例３）
実施例１で作製した真偽判定可能な記録媒体における感熱破壊層の上に、下記組成の感熱増感層インキを用いて、グラビアコーティング法により、乾燥時で厚さ１ｇ／ｍ2の感熱増感層を形成し、図３に示すような構成の実施例３の真偽判定可能な記録媒体を作製した。
（感熱増感層インキ）
塩化ビニル−酢酸ビニル共重合体（ユニオンカーバイド社製、ＶＡＧＨ）      ２０部
アクリル樹脂（ＤＩＣ（株）製、アクリディックＡ−１３６−５５）          １０部
メチルエチルケトン                                                      ２０部
トルエン                                                                ３０部
ブチルアルコール                                                        ２０部
【００５９】
（実施例４）
実施例２で作製した真偽判定可能な記録媒体における感熱破壊層の上に、実施例３で使用した感熱増感層インキを用いて、グラビアコーティング法により、乾燥時で厚さ１ｇ／ｍ2の感熱増感層を形成し、さらに上記の作製された記録媒体の黒色層の上に、グラビア印刷により、ウレタン樹脂系の保護層を乾燥時の厚さ２ｇ／ｍ2で形成して、図４に示すような構成の実施例４の真偽判定可能な記録媒体を作製した。
【００６０】
上記の得られた実施例１〜４の各真偽判定可能な記録媒体に対し、サーマルヘッドとプラテンロールを用いて、画像情報に応じた信号により、サーマルヘッドにより、感熱破壊層側に加熱を行なって、記録を行なった。実施例１〜４の記録媒体は、記録部１０は、ホログラム形成層６とコレステリック液晶層４の下に、背景として黒色層が観察できる。そして、非記録部１１は、記録前の記録媒体の状態と変わらずに、感熱破壊層５の金属色が観察されるのみで、ホログラム形成層６とコレステリック液晶層４及び黒色層は全く見えない状態である。
【００６１】
記録部１０では、そのホログラム形成層６の下で、コレステリック液晶層４によって、見る角度により異なる色が観察でき、意匠性及び偽造防止性の非常に高いものであった。また、感熱破壊されていない非記録部１１と感熱破壊による記録部１０とは、非記録部で感熱破壊層の金属色、記録部で黒色層による黒色が浮き出てきて、色相の違いで、外観上コントラストが高く、結果として記録部は目立ち、判読しやすいものであった。尚、非記録部では感熱破壊層の金属色の部分で反射するが、記録部では一番下に位置する黒色層で光が吸収され、黒色の背景として認識される。
【００６２】
また、実施例３及び４の記録媒体は、感熱破壊層７の上に、感熱増感層８が設けられているので、感熱破壊層の熱破壊が容易に生じて、実施例１及び２の記録媒体と比べ、加熱による情報記録の感度が高まっていた。また、実施例４の記録媒体は、黒色層の上に、最表面層として、保護層９があるので、実施例１〜３の記録媒体よりも、表面に傷が生じにくくなる等、耐久性が高まっていた。実施例１〜５に記録媒体は、全て偽造防止に優れ、これらの記録媒体が付与された商品（製品）は、真正物として証明することができ、非常に有用なものであった。すなわち、本発明の記録媒体は、真偽を判定する際に、信頼性の高い証明となるものであった。
【符号の説明】
【００６３】
１      真偽判定可能な記録媒体
２      基材
３      黒色層
４      コレステリック液晶層
５      透明蒸着層
６      ホログラム形成層
７      感熱破壊層
８      感熱増感層
９      保護層
１０      記録部
１１      非記録部
【図１】
2010214808.tif 000003
【図２】
2010214808.tif 000004
【図３】
2010214808.tif 000005
【図４】
2010214808.tif 000006